Brevet FR3056149A1 — publié le 20180323

[1] L'invention concerne un élément de renfort comprenant un brin multifilamentaire de polyamide aromatique ou copolyamide aromatique et un brin multifilamentaire de polyester assemblés ensemble. L'invention concerne également un composite d'élastomère comprenant cet élément de renfort et un pneumatique comprenant une nappe de carcasse obtenue à partir de ce composite. [2] Depuis des années les manufacturiers de pneumatiques cherchent à améliorer les armatures de carcasse des pneumatiques pour augmenter leurs forces à rupture notamment pour lutter contre les aléas routiers (appelés en anglais « road hazard ») du type chocs trottoirs, nid de poule etc.. tout en maintenant une bonne endurance. L'endurance de l'armature de carcasse est essentielle pour assurer la longévité du pneumatique. [3] On connait de l'état de la technique un pneumatique comprenant une armature de carcasse comprenant une seule nappe de carcasse comprenant plusieurs éléments de renfort. Chaque élément de renfort comprend deux brins multifilamentaires en polyester assemblés ensemble et enroulés en hélice l'un autour de l'autre à une torsion de 270 tours par mètre. Chaque brin multifilamentaire de carcasse présente un titre relativement élevé égal à 334 tex. Cet élément de renfort présente un facteur de torsion égal à 7,3 et un diamètre égal à 0,96 mm. [4] Cette nappe de carcasse est obtenue à partir d'un composite comprenant une composition d'élastomère dans laquelle sont noyés les éléments de renforts. Lors de la fabrication de ce composite, par exemple par calandrage, on fait défiler les éléments de renforts et on amène deux bandes réalisée dans la composition d'élastomère, appelés skims d'élastomère, de part et d'autre des éléments de renfort de façon à ce que les éléments de renforts soient pris en sandwich entre les deux skims d'élastomère. Ces deux skims d'élastomère sont relativement épais de façon à ce qu'une quantité suffisante de la composition d'élastomère comble l'espace entre deux éléments de renforts adjacents afin d'assurer la formation correcte de ponts de la composition d'élastomère nécessaire à la cohésion des éléments de renfort entre eux par l'intermédiaire de la composition d'élastomère. [005] Le composite ainsi obtenu a une épaisseur relativement élevée de 1,47 mm avec une densité de 80 éléments de renfort par décimètre de composite. [006] Le composite et la nappe de carcasse obtenue à partir de ce composite, sont donc relativement lourds du fait du diamètre relativement important des éléments de 3056149 2 renfort et de l'épaisseur des deux skims d'élastomère nécessaires au calandrage correct de ces éléments de renfort. [007] L'homme du métier cherche donc à réduire la masse des pneumatiques, en particulier par une réduction d'épaisseur de la nappe de carcasse. 5 [008] Deux solutions sont habituellement mises en oeuvre. La première consiste à diminuer la densité d'éléments de renfort. La deuxième consiste à augmenter la force à rupture de chaque élément de renfort. [9] En diminuant la densité d'éléments de renfort de la nappe de carcasse, par exemple à 60 éléments de renfort par décimètre, on allège la nappe de carcasse 10 mais cela conduit à la diminution de la force à rupture de cette dernière. Cette diminution de la force à rupture de la nappe de carcasse conduit à une baisse de la performance du pneumatique à l'égard des aléas routiers, ce qui n'est évidemment pas souhaitable. [10] En augmentant la force à rupture de chaque élément de renfort, notamment 15 en abaissant la torsion, par exemple à 230 tours par mètre, l'endurance va fortement diminuer ce qui est préjudiciable à la longévité du pneumatique. [11] Ces deux solutions sont donc incompatibles avec les performances recherchées pour la nappe de carcasse, notamment la deuxième solution consistant à abaisser la torsion qui diminue l'endurance, performance qui est essentielle pour la zo nappe de carcasse. [12] D'autres solutions ont été développées, notamment dans le document EP2233318. Néanmoins, ces solutions sont industriellement complexes et non adaptées, en termes de coût et/ou de performances, à la grande majorité des usages du pneumatique, usages correspondant majoritairement à ceux de véhicules non 25 sportifs. [13] L'invention a pour but de trouver un élément de renfort permettant de fabriquer un composite d'élastomère permettant d'obtenir une nappe de carcasse relativement légère et capable d'être utilisée dans de nombreux types de pneumatique correspondants à des usages très variés, par exemple à des usages allant de ceux 30 correspondant à des véhicules citadins à ceux correspondant à des véhicules sportifs. L'invention a également pour but de trouver un élément de renfort permettant de fabriquer un composite d'élastomère permettant d'obtenir une nappe de carcasse présentant une force à rupture satisfaisante pour lutter contre les aléas routiers, et présentant des caractéristiques de titres et de torsions permettant au 3056149 3 concepteur de pneumatique, d'adapter, selon l'usage auquel est destiné le pneumatique, les autres performances du pneumatique, par exemple l'endurance. [014] A cet effet, l'invention a pour objet un élément de renfort comprenant un assemblage constitué : 5 - d'un brin multifilamentaire de polyamide aromatique ou copolyamide aromatique, et - d'un brin multifilamentaire de polyester, les deux brins étant enroulés en hélice l'un autour de l'autre et l'élément de renfort étant équilibré en torsions, le facteur de torsion de l'élément de renfort allant de 5,5 à 10 6,5. [15] Par filament en polyamide aromatique ou copolyamide aromatique, on rappelle de manière bien connue qu'il s'agit d'un filament de macromolécules linéaires formées de groupes aromatiques liés entre eux par des liaisons amides dont au moins 85% sont directement liées à deux noyaux aromatiques, et plus 15 particulièrement de fibres en poly (p-phénylène téréphtalamide) (ou PPTA), fabriquées depuis fort longtemps à partir de compositions de filage optiquement anisotropes. Parmi les polyamides aromatiques ou copolyamides aromatiques, on pourra citer les polyarylamides (ou PAA, notamment connu sous la dénomination commerciale Ixef de la société Solvay), le poly(métaxylylène adipamide), les 20 polyphtalamides (ou PPA, notamment connu sous la dénomination commerciale Amodel de la société Solvay), les polyamides sem i-aromatiques amorphes (ou PA 63T, notamment connu sous la dénomination commerciale Trogamid de la société Evonik), les méta-aramides (ou poly(métaphénylène isophtalamide ou PA MPD-I notamment connu sous la dénomination commerciale Nomex de la société Du Pont 25 de Nemours) ou les para-aramides (ou poly(paraphénylène téréphtalamide ou PA PPD-T notamment connu sous la dénomination commerciale Kevlar de la société Du Pont de Nemours ou Twaron de la société Teijin). [16] Par filament en polyester, on rappelle qu'il s'agit d'un filament de macromolécules linéaires formées de groupes liés entre eux par des liaisons esters. 30 Les polyesters sont fabriqués par polycondensation par estérification entre un diacide carboxylique ou de l'un de ses dérivés un diol. Par exemple le polyéthylène téréphtalate peut être fabriqué par polycondensation de l'acide téréphtalique et de l'éthylène glycol. Parmi les polyesters connus, on pourra citer le polyéthylène téréphtalate (PET), le polyéthylène naphthalate (PEN), le polybutylène téréphthalate 3056149 4 (PBT), le polybutylène naphthalate (PBN), le polypropylène téréphthalate (PPT) ou le polypropylène naphthalate (PPN). [017] Par équilibré en torsions, on comprend que les deux brins multifilamentaires sont enroulés avec une torsion sensiblement identique et que la torsion des 5 monofilaments de chaque brin multifilamentaire, c'est-à-dire la torsion des monofilaments du brin multifilamentaire de polyamide ou copolyamide aromatique et la torsion des monofilaments du brin de polyester est sensiblement nulle. En effet, le procédé de fabrication de ces éléments de renforts, bien connu de l'état de la technique, comprend une première étape durant laquelle, chaque filé de 10 monofilaments (en anglais « yarn ») est tout d'abord individuellement tordu sur lui- même (selon une torsion initiale R1' et R2' avec R1'=R2') dans une direction donnée D'=D1'=D2' (respectivement sens S ou Z, selon une nomenclature reconnue désignant l'orientation des spires selon la barre transversale d'un S ou d'un Z), pour former un brin ou surtors (en anglais « strand ») dans lequel les monofilaments se 15 voient imposer une déformation en hélice autour de l'axe du brin. Puis, au cours d'une seconde étape, les deux brins, sont ensuite retordus ensemble selon une torsion finale R3 telle que R3=R1'=R2' en direction D3 opposée à la direction D'=D1'=D2' (respectivement sens Z ou S), pour l'obtention de l'élément de renfort (en anglais « cord »). Cet élément de renfort est alors dit équilibré en torsion car les 20 monofilaments des deux brins présentent, dans l'élément de renfort final, la même torsion résiduelle car R1'=R2'. Cette torsion résiduelle est nulle ou sensiblement nulle car R3=R1'=R2' et la direction D'=D1'=D2' est opposée à la direction D3. Par torsion résiduelle sensiblement nulle, on entend que la torsion résiduelle est strictement inférieure à 2,5% de la torsion R3. 25 [018] Par « assemblage constitué », on entend que l'assemblage ne comprend pas d'autre brin multifilamentaire que les deux brins multifilamentaires de polyamide aromatique ou copolyamide aromatique et de polyester. [019] Dans l'intervalle sélectionné de facteur de torsion, pour un titre donné, l'élément de renfort pour pneumatique présente une force à rupture relativement 30 constante ce qui permet au concepteur du pneumatique, d'adapter d'autres caractéristiques de l'élément de renfort, notamment la torsion, à l'usage ou aux usages auxquels est destiné le pneumatique. En outre, dans l'intervalle sélectionné de facteur de torsion, l'élément de renfort présente une endurance compatible avec la plupart des usages des pneumatiques actuels. 3056149 5 [20] Le composite comprenant l'élément de renfort selon l'invention présente l'avantage de permettre au concepteur de pneumatique d'utiliser une unique nappe de carcasse dans le pneumatique tout en conservant, d'une part, une force à rupture satisfaisante pour lutter contre les aléas routiers et, d'autre part, une endurance 5 compatible avec la plupart des usages des pneumatiques actuels. [21] Pour un titre donné, plus la torsion est grande, plus le risque industriel d'obtenir une dispersion importante de la force à rupture des éléments de renfort est élevé. Ainsi, par rapport à des éléments de renfort présentant, pour un titre donné, un facteur de torsion élevé, c'est-à-dire strictement supérieur à 6,5, l'intervalle 10 sélectionné de facteur de torsion permet de choisir des éléments de renfort présentant une torsion plus faible, et donc susceptibles de conduire à moins de dispersion de la force à rupture de l'élément de renfort. [22] Le brin multifilamentaire de polyamide aromatique ou copolyamide aromatique et le brin multifilamentaire de polyester sont assemblés ensemble et sont enroulés en 15 hélice l'un autour de l'autre. [23] Le facteur de torsion, ci-après désigné par la lettre K (appelé Twist Multiplier en anglais) est défini par la formule: K = (R x Ti1/2) / 957 dans laquelle R est la torsion de l'élément de renfort exprimée en tours par mètre 20 (torsion R3 décrite ci-dessus) et Ti est la somme des titres des brins multifilamentaires de l'élément de renfort en tex. [24] La mesure de la torsion R de l'élément de renfort peut être réalisée par toute méthode connue par l'homme du métier, par exemple conformément aux normes ASTM D1423 ou ASTM D 885/D 885MA de janvier 2010 (paragraphe 30), par 25 exemple à l'aide d'un torsiomètre. [25] Le titre (ou densité linéique) de chaque brin est déterminé selon la norme ASTM D1423. Le titre est donné en tex (poids en grammes de 1000 m de produit rappel: 0, 111 tex égal à 1 denier). [26] Dans un mode de réalisation avantageux, l'élément de renfort comprend 30 également une couche d'une composition adhésive revêtant l'assemblage constitué des deux brins. Une telle composition adhésive est par exemple de type RFL (acronyme pour Résorcinol-Formaldéhyde-Latex). 3056149 6 [27] Avantageusement, le facteur de torsion de l'élément de renfort va de 5,5 à 6,5, la valeur 5,5 étant exclue, c'est-à-dire appartient à l'intervalle ]5,5 ; 6,5] (c'est-à-dire excluant la valeur 5,5). Préférentiellement le facteur de torsion de l'élément de renfort va de 5,6 à 6,1 et encore plus préférentiellement de 5,9 à 6,1. Ainsi, pour un titre 5 donné, on réduit encore davantage le risque de dispersion de la force à rupture de l'élément de renfort. [28] Avantageusement, la torsion de l'élément de renfort va avantageusement de 275 à 365 tours par mètre, de préférence de 275 à 350 tours par mètre, plus préférentiellement de 300 à 330 tours par mètre. Pour un titre donné, dans cet 10 intervalle de torsion, l'élément de renfort présente une endurance suffisante pour être utilisé dans un pneumatique adapté à la plupart des usages actuels et un risque de dispersion de sa force à rupture relativement faible. [29] Avantageusement, le titre du brin multifilamentaire de polyamide aromatique ou copolyamide aromatique va de 140 à 210 tex, de préférence de 150 à 190 tex, 15 plus préférentiellement de 160 à 180 tex. Dans l'intervalle de facteur de torsion conforme à l'invention, en utilisant des titres inférieurs aux intervalles décrits ci-dessus, l'élément de renfort présenterait une torsion relativement élevée ce qui conduirait à un risque de dispersion de la force à rupture. A l'inverse, dans l'intervalle de facteur de torsion conforme à l'invention, en utilisant des titres supérieurs aux 20 intervalles décrits ci-dessus, l'élément de renfort présenterait une torsion relativement faible ce qui conduirait un risque de diminution de l'endurance. Ainsi, les intervalles de titre du brin multifilamentaire de polyamide aromatique ou copolyamide aromatique décrits ci-dessus permettent d'obtenir préférentiellement un bon compromis force à rupture-endurance. 25 [030] Avantageusement, le titre du brin multifilamentaire de polyester va de 100 à 210 tex, de préférence de 120 à 190 tex, plus préférentiellement de 130 à 180 tex, encore plus préférentiellement de 160 à 180 tex. De façon analogue au titre du brin multifilamentaire de polyamide aromatique ou copolyamide aromatique, dans les intervalles de titres du brin multifilamentaire de polyester décrits ci-dessus, l'élément 30 de renfort présente préférentiellement un bon compromis force à rupture-endurance. [031] Avantageusement, le module initial en extension de l'élément de renfort va de 5,0 à 10,5 cN/tex. Le module initial est relatif à certaines performances de l'élément de renfort aux faibles déformations, notamment la rigidité du pneumatique. Le concepteur du pneumatique pourra ainsi choisir le module initial de façon à adapter 3056149 7 l'élément de renfort et donc le pneumatique à l'usage auquel est destiné le pneumatique. [32] De préférence, le module initial en extension de l'élément de renfort va 5,7 à 8,5 cN/tex, plus préférentiellement de 6,2 à 7,8 cN/tex, encore plus 5 préférentiellement de 6,8 à 7,5 cN/tex. En effet, lors du procédé de fabrication d'un pneumatique de l'état de la technique, on enroule la nappe de carcasse et ses deux extrémités sont superposées l'une sur l'autre sur une longueur de l'ordre du centimètre. Dans cette zone de superposition, la nappe de carcasse présente une double épaisseur et donc une densité d'élément de renfort K deux fois plus élevée 10 par rapport aux zones adjacentes dans lesquelles la nappe de carcasse présente une seule épaisseur et donc une densité d'élément de renfort K/2. Cette différence de densités d'élément de renfort entre la zone de superposition et les zones adjacentes induit une différence de sollicitation entre les éléments de renfort de chacune de ces zones et donc une différence d'allongement relativement importante 15 entre les éléments de renfort de chacune de ces zones créant une déformation inesthétique du flanc du pneumatique. [33] Dans ces intervalles préférentiels de module initial, le module initial étant avantageusement relativement élevé, la différence de sollicitation entre les éléments de renfort de chacune des zones induit une différence d'allongement relativement 20 faible et donc permet de réduire les problèmes inesthétiques de la déformation du flanc du pneumatique. [34] Avantageusement, le module final en extension de l'élément de renfort va de 14,0 à 21,5 cN/tex. Le module final est relatif à certaines performances de l'élément de renfort aux grandes déformations, notamment la résistance de l'élément de 25 renfort lorsque l'élément de renfort est exposé à un aléa routier. Le concepteur du pneumatique pourra choisir le module final de façon à rendre l'élément de renfort le plus résistant possible à la plupart des aléas routiers sans pour autant pénaliser d'autres performances. [35] De préférence, le module final en extension de l'élément de renfort va de 15,0 30 à 19,0 cN/tex, plus préférentiellement de 15,8 à 18,5 cN/tex, encore plus préférentiellement de 16,6 à 17,9 cN/tex. [36] On définit le module initial comme la pente à l'origine de la partie linéaire de la courbe Force-Allongement qui intervient juste après une prétension standard de 0,5 cN/tex. Le module final est défini comme la pente au point correspondant à 80% 3056149 8 de la force à rupture de la courbe Force-Allongement. La courbe Force-Allongement est obtenue par mesure de manière connue à l'aide d'une machine de traction « INSTRON » munie de pinces « 4D ». Les échantillons testés subissent une traction sur une longueur initiale de 400 mm à une vitesse nominale de 200 mm/min, sous 5 une prétension standard de 0,5 cN/tex. [37] Avantageusement, le rapport du module final sur le module initial va de 2,10 à 2,75, de préférence de 2,15 à 2,45, plus préférentiellement de 2,20 à 2,40, encore plus préférentiellement de 2,25 à 2,40. [38] L'invention a également pour objet un composite d'élastomère comprenant au 10 moins un élément de renfort tel que défini ci-dessus noyé dans une composition d'élastomère. [39] Par composition d'élastomère, on entend une composition comprenant un élastomère, de préférence diénique, par exemple du caoutchouc naturel, une charge renforçante, par exemple du noir de carbone et/ou de la silice et un système de 15 réticulation, par exemple un système de vulcanisation, de préférence comprenant du soufre. [40] Avantageusement, la densité d'éléments de renfort dans le composite va 80 à 145 éléments de renfort par décimètre de composite, de préférence de 90 à 130 éléments de renfort par décimètre de composite, plus préférentiellement de 100 à 20 125 éléments de renfort par décimètre de composite, encore plus préférentiellement de 105 à 120 éléments de renfort par décimètre de composite. Dans ces intervalles de densité d'élément de renfort, le composite présente une force à rupture relativement élevée et un coût relativement bas permettant son utilisation dans des pneumatiques adaptés à la plupart des usages. 25 [041] La densité d'éléments de renfort dans le composite est le nombre d'éléments de renfort pris sur un décimètre du composite selon la direction perpendiculaire à la direction selon laquelle les éléments de renfort s'étendent parallèlement les uns par rapport aux autres. [042] Avantageusement, le rapport du diamètre de l'élément de renfort sur 30 l'épaisseur du composite est strictement inférieur à 0,65, de préférence inférieur ou égal à 0,62. Ainsi, on diminue l'épaisseur du composite et ainsi l'hystérèse des pneumatiques pour réduire la consommation d'énergie des véhicules équipés de tels pneumatiques. 3056149 9 [43] Avantageusement, le diamètre de l'élément de renfort est inférieur ou égal à 0,95 mm, de préférence inférieur ou égal à 0,80 mm, plus préférentiellement inférieur ou égal à 0,70 mm. L'élément de renfort selon l'invention s'étend selon une direction générale G et le diamètre de cet élément de renfort est le diamètre dans lequel est 5 inscrit cet élément de renfort dans un plan de coupe perpendiculaire à la direction G. [44] Avantageusement, l'épaisseur du composite est inférieure ou égale à 1,45 mm, de préférence, inférieure ou égale à 1,30 mm, plus préférentiellement inférieure ou égale à 1,20 mm. L'épaisseur du composite est la distance la plus courte entre les deux surfaces externes du composite, c'est-à-dire la distance mesurée selon une 10 direction perpendiculaire aux deux surfaces externes du composite. [45] Encore un autre objet de l'invention est un pneumatique comprenant une armature de carcasse comprenant au moins une nappe de carcasse obtenue à partir d'un composite d'élastomère tel que défini précédemment. [46] Les pneumatiques de l'invention, en particulier, peuvent être destinés à des 15 véhicules à moteur du type tourisme, 4x4, "SUV" (Sport Utility Vehicles), mais également à des véhicules deux-roues tels que motos, ou à des véhicules industriels tels que métro, bus, engins de transport routier (camions, tracteurs, remorques), véhicules hors-la-route, engins agricoles ou de Génie civil. [47] De préférence, les pneumatiques peuvent être destinés à des véhicules à 20 moteur du type tourisme, 4x4, "SUV" (Sport Utility Vehicles). [48] Avantageusement, l'armature de carcasse comprend une seule nappe de carcasse. L'utilisation combinée de polyamide aromatique ou copolyamide aromatique et de polyester permet d'obtenir une nappe de carcasse présentant des propriétés de résistance mécanique, notamment de force à rupture et d'endurance 25 suffisamment élevées pour permettre au concepteur du pneumatique de limiter le nombre de nappes de carcasse dans l'armature de carcasse à une seule (et pas plusieurs) nappe de carcasse. Ainsi, en réduisant le nombre de nappes de carcasse, on réduit le coût, la masse mais également l'hystérèse et donc la résistance au roulement du pneumatique. En outre, la présence d'une seule nappe de carcasse 30 permet d'obtenir un pneumatique dont l'armature de carcasse est plus souple qu'un pneumatique dont l'armature de carcasse comprend plusieurs nappes de carcasse. Ainsi, on limite la raideur verticale du pneumatique. [49] Dans un mode de réalisation, le pneumatique comprend un sommet prolongé radialement vers l'intérieur par deux flancs, chaque flanc étant prolongé radialement 3056149 10 vers l'intérieur par deux bourrelets comportant chacun au moins une structure annulaire de renfort, l'armature de carcasse est ancrée dans chacun des bourrelets par un retournement autour de la structure annulaire de renfort. [50] De préférence, les éléments de renfort de la nappe de carcasse sont agencés 5 côte à côte parallèlement les uns aux autres selon une direction principale sensiblement perpendiculaire à la direction générale selon laquelle les éléments de renfort de la nappe de carcasse s'étendent, la direction générale faisant un angle allant de 80° à 90° avec la direction circonférentielle du pneumatique. [51] Dans un autre mode de réalisation, le pneumatique comprend une armature 10 de sommet disposée radialement extérieure à l'armature de carcasse, l'armature de sommet comprenant une armature de travail comprenant au moins une et de préférence deux nappes de travail. Optionnellement, chaque nappe de travail comprend plusieurs éléments de renfort de travail, de préférence métalliques, agencés côte à côte sensiblement parallèlement les uns aux autres. De tels 15 éléments de renfort de travail forment un angle allant de 10° à 45° avec la direction circonférentielle du pneumatique. Avantageusement, les éléments de renfort de travail sont croisés d'une nappe de travail par rapport à l'autre. [52] De préférence, l'armature de sommet comprend une armature de frettage disposée radialement extérieure à l'armature de travail. Avantageusement, la nappe 20 de frettage comprend des éléments de renfort de frettage, de préférence textile, agencés côte à côte sensiblement parallèlement les uns aux autres. De tels éléments de renfort de frettage forment un angle au plus égal à 10°, de préférence allant de 5° à 10° avec la direction circonférentielle du pneumatique. [53] Dans la présente demande, on entend par textile, de manière très générale, 25 tout matériau en une matière autre que métallique, qu'elle soit naturelle comme synthétique, susceptible d'être transformée en fil, fibre ou film par tout procédé de transformation approprié. On peut citer par exemple, sans que les exemples ci-après soient limitatifs, un procédé de filage de polymère tel que par exemple filage au fondu, filage en solution ou filage de gel. 30 [054] Bien que des matériaux en matière non polymérique (par exemple en matière minérale telle que du verre ou en matière organique non polymérique telle que carbone) soient compris dans la définition de matériau textile, l'invention est préférentiellement mise en oeuvre avec des matériaux en matière polymérique, tant du type thermoplastique que du type non thermoplastique. 3056149 11 [55] A titre d'exemples de matières polymériques, du type thermoplastiques ou non, on citera par exemple les celluloses, notamment la rayonne, les alcools polyvinyliques (en abrégé « PVA »), les polycétones, les aramides (polyamides aromatiques), les polyesters aromatiques, les polybenzazoles (en abrégé « PBO »), 5 les polyimides, les polyesters, notamment ceux choisis parmi PET (polyéthylène téréphthalate), PEN (polyéthylène naphthalate), PBT (polybutylène téréphthalate), PBN (polybutylène naphthalate), PPT (polypropylène téréphthalate), PPN (polypropylène naphthalate). [56] De préférence, le pneumatique comprend une bande de roulement agencée 10 radialement extérieure à l'armature de sommet et destinée à être en contact avec le sol lors du roulage du pneumatique. [57] Dans certains modes de réalisation, la nappe de carcasse est obtenue à partir du composite par conformation d'une ébauche de pneumatique. Dans ces modes de réalisation, on dispose d'un cylindre de confection présentant une forme générale 15 toroïdale autour d'un axe du cylindre, le cylindre présentant une surface de pose au contact de laquelle on enroule le composite selon l'invention qui forme alors un enroulement cylindrique axialement et circonférentiellement continu. Le composite peut être posé directement au contact de la surface de pose ou bien sur une nappe radialement intérieure, par exemple une nappe d'étanchéité, elle-même enroulée au zo contact de la surface de pose. Dans la plupart des modes de réalisation, le composite est déposé selon un seul tour d'enroulement cylindrique. Optionnellement, on dispose d'autres nappes sur le composite. [58] Puis, on écarte radialement la surface de pose de l'axe du cylindre, par exemple par pressurisation par un gaz de gonflage d'un espace annulaire intérieur à 25 la surface de pose, par exemple par de l'air. Cette étape est appelée conformation car on déforme l'ébauche de façon à obtenir une forme adaptée à la pose ultérieure de l'armature de sommet et de la bande de roulement. Cette conformation fait varier la densité d'élément de renfort de la nappe de carcasse obtenue à partir du composite selon l'invention selon que l'on se situe dans le bourrelet ou radialement 30 sous l'armature de sommet. On obtient alors une ébauche conformée de pneumatique. [59] Ensuite, on dispose l'armature de sommet et la bande de roulement sur l'ébauche conformée de pneumatique. 3056149 12 [60] Enfin, on rapproche radialement la surface de pose de l'axe du cylindre, par exemple par dépressurisation de l'espace annulaire. [61] On obtient alors le pneumatique à l'état cru. Enfin, on réticule le pneumatique, par exemple par vulcanisation, afin d'obtenir le pneumatique à l'état cuit. 5 [062] Dans certains modes de réalisation, le pneumatique présente un rapport d'aspect allant de 30 à 55 et de préférence de 30 à 50. Le rapport d'aspect ou rapport d'aspect nominal est le rapport exprimé en pourcentage de la hauteur de la section du pneumatique sur la largeur nominale de la section du pneumatique tel que défini dans le document « Engineering Design Information », 2010, de l'ETRTO 10 (European Tyre and Rim Technical Organisation), paragraphe D, page GI.5. Toute chose étant égale par ailleurs, un pneumatique est d'autant plus sensible aux aléas routiers, notamment ceux impliquant un pincement de la nappe de carcasse (appelé en anglais « pinch shock »), que ce pneumatique présente un petit rapport d'aspect. Ainsi, les pneumatiques présentant un rapport d'aspect inférieur ou égal à 55 sont 15 particulièrement sensibles aux pincements. De façon surprenante, les pneumatiques présentant des rapports d'aspect inférieurs ou égaux à 55 comprenant des éléments de renfort de nappe de carcasse selon l'invention ne sont pas plus sensibles que des pneumatiques analogues présentant des rapports d'aspect plus importants, par exemple supérieurs à 55, contrairement à des pneumatiques de l'état de la 20 technique, comprenant par exemple des éléments de renfort de nappe de carcasse en polyester, présentant une extrême sensibilité au pincement pour des rapports d'aspect inférieurs ou égaux à 55 alors que cette sensibilité est moyenne pour des pneumatiques analogues présentant des rapports d'aspect plus importants, par exemple supérieurs à 55. 25 [063] Dans d'autres modes de réalisation, le pneumatique présente un rapport d'aspect supérieur ou égal à 55, de préférence allant de 55 à 75, plus préférentiellement de 60 à 70. Un pneumatique présentant un tel rapport d'aspect est généralement utilisé sur des véhicules de type 4x4 ou SUV et est amené à rencontrer des usages particuliers, notamment des usages hors la route et/ou à forte 30 charge. Les pneumatiques de l'état de la technique présentant un tel rapport d'aspect comprennent une armature de carcasse comprenant deux nappes de carcasses afin de satisfaire ces usages particuliers. Grâce au composite décrit précédemment, de tels pneumatiques peuvent ne comprendre qu'une unique nappe de carcasse et supporter les usages particuliers qu'ils sont amenés à rencontrer. 3056149 13 [64] Dans un mode de réalisation, le pneumatique comprend deux flancs, chaque flanc présente une épaisseur moyenne mesurée dans un plan tangentiel médian du pneumatique, inférieure à 10 mm. Un tel pneumatique n'est pas adapté pour un roulage à plat. Cette épaisseur de flanc est la distance mesurée entre la surface 5 externe du pneumatique et la surface interne du pneumatique dans le plan tangentiel médian. Le plan tangentiel médian du pneumatique est le plan qui est perpendiculaire au plan circonférentiel médian et étant radialement équidistant d'un premier plan tangentiel passant par la surface externe de la bande de roulement et d'un deuxième plan tangentiel passant par l'extrémité radialement interne du 10 pneumatique. [65] Dans un autre mode de réalisation, le pneumatique est adapté pour un roulage à plat. Généralement, la capacité du pneumatique à être adapté pour un roulage à plat est indiquée sur le flanc du pneumatique, notamment par un logo ou une appellation distinctive, par exemple « SSR » (pour Self Supporting Runflat), 15 « SST » (pour Self Supporting Tyre), « RFT », « ROF » (pour Run On Flat), « RME » (pour Extended Mobility Technologie ), « Run-On-Flat » ou encore « ZP » (pour Zero Pressure) ou plus simplement « Run Flat ». [66] De préférence, dans le mode de réalisation dans lequel le pneumatique est adapté pour un roulage à plat, le pneumatique comprend un insert de flanc disposé zo axialement à l'intérieur de l'armature de carcasse. [67] Préférentiellement, dans le mode de réalisation dans lequel le pneumatique est adapté pour un roulage à plat, le pneumatique comprend deux flancs, chaque flanc présente une épaisseur moyenne mesurée dans un plan tangentiel médian du pneumatique, supérieure ou égale à 10 mm. L'épaisseur de chaque flanc et le plan 25 tangentiel médian sont tels que définis précédemment. [68] En effet, depuis quelques années, les manufacturiers de pneumatiques cherchent à supprimer la nécessité de la présence d'une roue de secours à bord du véhicule tout en garantissant la possibilité au véhicule de poursuivre sa route malgré une perte importante ou totale de pression d'un ou plusieurs pneumatiques. Cela 30 permet par exemple de se rendre à un point de dépannage sans devoir s'arrêter, dans des circonstances souvent hasardeuses, pour installer la roue de secours. [69] Une solution envisagée est l'utilisation de pneumatiques adaptés pour un roulage à plat et pourvus de flancs autoporteurs. 3056149 14 [70] Lorsque la pression de gonflage est proche de la pression de service (on parle alors de mode « roulage normal »), il est souhaitable que le pneumatique présente des performances, dites performances « RMG » (Roulage Mode Gonflé), aussi élevées que possible. Ces performances RMG comprennent, entre autres, la masse, 5 la résistance au roulement ou encore le confort. [71] Lorsque la pression de gonflage est significativement abaissée par rapport à la pression de service, voire même nulle (on parle alors de mode « roulage à plat »), le pneumatique doit permettre de rouler une distance donnée à une vitesse donnée. Cette performance, dite performance « RME » (Roulage Mode Etendu), est requise 10 par la législation ou par les constructeurs automobiles pour permettre au manufacturier de présenter le pneumatique comme adapté pour le roulage à plat. Cette performance est largement tributaire de l'endurance des éléments de renfort de l'armature de carcasse, endurance suffisante avec les éléments de renfort selon l'invention. 15 [072] En effet, l'élément de renfort présente un module relativement faible aux faibles déformations (en mode roulage normal), en l'espèce celui du brin de polyester, qui s'avère compatible avec les performances RMG. L'élément de renfort présente un module relativement élevé aux fortes déformations (en mode roulage à plat), en l'espèce celui du brin de polyamide aromatique ou copolyamide aromatique, 20 qui s'avère suffisant pour assurer, à lui seul, la performance RME. [073] L'invention sera mieux comprise à la lumière de la description qui va suivre donnée uniquement à titre d'exemple non limitatif et faite en se référant aux dessins dans lesquels : 25 - la figure 1 est une vue en coupe radiale d'un pneumatique selon un premier mode de réalisation de l'invention ; - la figure 2 illustre un composite permettant d'obtenir une nappe de carcasse du pneumatique de la figure 1 ; - la figure 3a illustre est une vue en coupe selon le plan III-III' du composite de 30 la figure 2 ; - la figure 3b est une vue analogue à celle de la figure 3a d'un composite de l'état de la technique ; - la figure 4 illustre une vue en détail d'un élément de renfort du pneumatique de la figure 1 et du composite de la figure 2 ; 3056149 15 - la figure 5 est un agrandissement d'une vue en coupe d'un élément de renfort selon l'invention ; et - les figures 6 et 7 sont des vues analogues à celle de la figure 1 de pneumatiques selon respectivement des deuxième et troisième modes de 5 réalisation de l'invention. [74] Dans l'emploi du terme « radial », il convient de distinguer plusieurs utilisations différentes du mot par l'homme du métier. Premièrement, l'expression se réfère à un rayon du pneumatique. C'est dans ce sens qu'on dit d'un point A qu'il est « radialement intérieur » à un point B (ou « radialement à l'intérieur » du point B) s'il 10 est plus près de l'axe de rotation du pneumatique que le point B. Inversement, un point C est dit « radialement extérieur à » un point D (ou « radialement à l'extérieur » du point D) s'il est plus éloigné de l'axe de rotation du pneumatique que le point D. On dira qu'on avance « radialement vers l'intérieur (ou l'extérieur) » lorsqu'on avance en direction des rayons plus petits (ou plus grands). Lorsqu'il est question de 15 distances radiales, ce sens du terme s'applique également. [75] Par « coupe radiale » ou « section radiale » on entend ici une coupe ou une section selon un plan qui comporte l'axe de rotation du pneumatique. [76] Le « plan circonférentiel médian » M du pneumatique est le plan qui est normal à l'axe de rotation du pneumatique et qui se situe à équidistance des 20 structures annulaires de renfort de chaque bourrelet. [77] Comme déjà décrit ci-dessus, le « plan tangentiel médian » T du pneumatique est le plan qui est qui perpendiculaire au « plan circonférentiel médian » M et radialement équidistant d'un premier plan tangentiel T1 passant par la surface externe de la bande de roulement et d'un deuxième plan tangentiel T2 passant par 25 l'extrémité radialement interne du pneumatique. [78] Une direction « axiale » est une direction parallèle à l'axe de rotation du pneumatique. [79] Une direction « circonférentielle » est une direction qui est perpendiculaire à la fois à un rayon du pneumatique et à la direction axiale. 30 [080] Comme déjà décrit ci-dessus, F est l'épaisseur moyenne du flanc du pneumatique mesurée dans le plan tangentiel médian, c'est-à-dire la distance mesurée entre la paroi externe et la paroi interne du pneumatique dans le plan tangentiel médian. Cette épaisseur est moyenne car calculée sur 5 valeurs mesurées sur 5 sections équiréparties circonférentiellement sur le pneumatique. 3056149 16 [081] Dans la présente demande, sauf indication contraire, tout intervalle de valeurs désigné par l'expression « de a à b » signifie le domaine de valeurs allant de la borne « a » jusqu'à la borne « b » c'est-à-dire incluant les bornes strictes « a » et « b ». 5 [082] PNEUMATIQUE SELON UN PREMIER MODE DE REALISATION DE L'INVENTION [083] Dans les figures, on a représenté un repère X, Y, Z correspondant aux directions habituelles respectivement axiale (X), radiale (Y) et circonférentielle (Z) d'un pneumatique. 10 [084] On a représenté schématiquement sur la figure 1, une vue en coupe radiale, d'un pneumatique selon un premier mode de réalisation de l'invention et désigné par la référence générale 10. Le pneumatique 10 est sensiblement de révolution autour d'un axe sensiblement parallèle à la direction axiale X. Le pneumatique 10 est ici destiné à un véhicule de tourisme. Le pneumatique 10 présente un rapport d'aspect 15 allant de 30 à 55 et de préférence de 30 à 50. En l'espèce, le pneumatique présente la dimension 245/40 R18 et donc un rapport d'aspect égal à 40. Le pneumatique 10 selon le premier mode de réalisation n'est pas adapté à un roulage à plat. [85] Le pneumatique 10 comporte un sommet 12 comprenant une armature de sommet 14 comprenant une armature de travail 15 comprenant deux nappes de zo travail 16, 18 d'éléments de renfort de travail et une armature de frettage 17 comprenant une nappe de frettage 19 d'éléments de renfort de frettage. L'armature de sommet 14 est surmontée d'une bande de roulement 20 agencée radialement extérieure à l'armature de sommet 14. Ici, l'armature de frettage 17, ici la nappe de frettage 19, est radialement intercalée entre l'armature de travail 15 et la bande de 25 roulement 20. [86] Le pneumatique comprend également deux flancs 22 prolongeant le sommet 12 radialement vers l'intérieur. Le pneumatique 10 comporte en outre deux bourrelets 24 radialement intérieur aux flancs 22 et comportant chacun une structure annulaire de renfort 26, en l'occurrence une tringle 28, surmontée d'une masse de 30 gomme 30 de bourrage sur tringle, ainsi qu'une armature de carcasse radiale 32. [87] L'armature de carcasse 32 comporte au moins une nappe de carcasse comprenant plusieurs éléments de renfort, la nappe étant ancrée à chacun des bourrelets 24 par un retournement autour de la tringle 28, de manière à former dans chaque bourrelet 24 un brin aller 38 s'étendant depuis les bourrelets à travers les 3056149 17 flancs vers le sommet 12, et un brin retour 40, l'extrémité radialement extérieure 42 du brin retour 40 étant radialement à l'extérieur de la structure annulaire de renfort 26. L'armature de carcasse 32 s'étend ainsi depuis les bourrelets 24 à travers les flancs 22 jusque dans le sommet 12. L'armature de carcasse 32 est agencée 5 radialement à l'intérieur de l'armature de sommet 14 et de l'armature de frettage 17. L'armature de carcasse 32 comprend une seule nappe carcasse 34. [088] Le pneumatique 10 comprend également une couche interne 43 d'étanchéité, de préférence en butyl, située axialement intérieure aux flancs 22 et radialement intérieure à l'armature de sommet 14 et s'étendant entre les deux bourrelets 24. 10 [089] L'épaisseur moyenne F de chaque flanc 22 du pneumatique 10 mesurée dans le plan tangentiel médian Test inférieure à 10 mm. En l'espèce, l'épaisseur moyenne F est ici égale à 5 mm. [090] Chaque nappe de travail 16, 18, de frettage 19 et de carcasse 34 comprend une composition polymérique dans laquelle sont noyés des éléments de renfort de la 15 nappe correspondante. Chaque composition polymérique, ici une composition élastomérique, des nappes de travail 16, 18, de frettage 19 et de carcasse 34 est réalisée dans une composition conventionnelle pour calandrage d'éléments de renfort comprenant de façon classique un élastomère diénique, par exemple du caoutchouc naturel, une charge renforçante, par exemple du noir de carbone et/ou 20 de la silice, un système de réticulation, par exemple un système de vulcanisation, de préférence comprenant du soufre, de l'acide stéarique et de l'oxyde de zinc, et éventuellement un accélérateur et/ou retardateur de vulcanisation et/ou divers additifs. 25 [091] COMPOSITE SELON L'INVENTION [92] On va maintenant décrire en référence aux figures 2, 3a et 4 un composite à partir duquel est obtenue la nappe de carcasse 34. [93] Le composite comprend plusieurs éléments de renfort. Les éléments de renfort sont agencés côte à côte parallèlement les uns aux autres selon une direction 30 principale D sensiblement perpendiculaire à la direction générale G selon laquelle les éléments de renfort de la nappe de carcasse s'étendent, la direction générale G faisant un angle allant de 80° à 90° avec la direction circonférentielle Z du pneumatique 10 une fois le composite formant la nappe de carcasse 34 au sein du pneumatique 10. En l'espèce, la direction générale G fait un angle sensiblement égal 3056149 18 à 90° avec la direction circonférentielle Z du pneumatique 10 une fois le composite formant la nappe de carcasse 34 au sein du pneumatique 10. [94] On va décrire ci-dessous un élément de renfort 45 et l'assemblage 5 correspondant 49. On va également décrire un composite 36 correspondant à l'élément de renfort 45. [95] Nature des brins de l'élément de renfort [96] Comme représenté schématiquement sur la figure 4, l'élément de renfort 45 10 comprend un assemblage 49 constitué d'un brin multifilamentaire en polyamide aromatique ou copolyamide aromatique 46 et d'un brin multifilamentaire en polyester 48, les deux brins 46, 48 étant enroulés en hélice l'un autour de l'autre. L'élément de renfort 45 est équilibré en torsions. A des fins de précision de la description, la figure 5 est une vue en coupe de l'élément de renfort 45 conforme à l'invention et sur 15 laquelle on distingue les monofilaments de chacun des brins. [97] Le polyamide aromatique choisi est ici préférence un para-aramide, connu sous la dénomination commerciale Twaron 1000 de la société Teijin. Le polyester est le polyéthylène téréphtalate (PET), connu sous la dénomination commerciale PET HMLS (High Module Low Shrinkage) des sociétés Hyosung ou Hailide. 20 [098] Dans certains modes de réalisation non représentés, l'élément de renfort 45 comprend, en plus de l'assemblage 49, une couche d'une composition adhésive revêtant l'assemblage 49. [099] Titre de l'élément de renfort 25 [0100]Le titre du brin multifilamentaire 46 en polyamide aromatique ou copolyamide aromatique va de 140 à 210 tex, de préférence de 150 à 190 tex, plus préférentiellement de 160 à 180 tex. [0101]Dans l'élément de renfort 45, le titre du brin 46 est égal à 167 tex. [0102]Le titre du brin multifilamentaire 48 en polyester va de 100 à 210 tex, de 30 préférence de 120 à 190 tex, plus préférentiellement de 130 à 180 tex, encore plus préférentiellement de 160 à 180 tex. [0103]Dans l'élément de renfort 45, le titre du brin 48 est égal à 167 tex. [0104]Torsion de l'élément de renfort 3056149 19 [0105]Dans l'élément de renfort 45, la torsion de l'élément de renfort va de 275 à 365 tours par mètre, de préférence de 275 à 350 tours par mètre, plus préférentiellement de 300 à 330 tours par mètre. En l'espèce, la torsion de l'élément de renfort 45 est égale à 315 tours par mètre. 5 [0106]Modules initial et final de l'élément de renfort [0107] Le module initial en extension de chaque élément de renfort 45 va de 5,0 à 10,5 cN/tex. [0108]Dans l'élément de renfort 45, le module initial en extension de l'élément de 10 renfort va avantageusement de 5,7 à 8,5 cN/tex, de préférence de 6,2 à 7,8 cN/tex, plus préférentiellement de 6,8 à 7,5 cN/tex. En l'espèce, le module initial de l'élément de renfort 45 est égal à 7,2 cN/tex. [0109]Le module final en extension de l'élément de renfort 45 va de 14,0 à 21,5 cN/tex. 15 [0110]Dans l'élément de renfort 45, le module final en extension de l'élément de renfort va avantageusement va de 15,0 à 19,0 cN/tex, de préférence de 15,8 à 18,5 cN/tex, plus préférentiellement de 16,6 à 17,9 cN/tex. En l'espèce, le module final de l'élément de renfort 45 est égal à 16,9 cN/tex. [0111]Le rapport du module final sur le module initial va de 2,10 à 2,75. 20 [0112]Dans l'élément de renfort 45, le rapport du module final sur le module initial va avantageusement de 2,15 à 2,45, de préférence de 2,20 à 2,40, plus préférentiellement de 2,25 à 2,40. En l'espèce, le rapport du module final sur le module initial de l'élément de renfort 45 est égal à 2,34. 25 [0113]Facteur de torsion de l'élément de renfort [0114]Le facteur de torsion de l'élément de renfort 45 va de 5,5 à 6,5. [0115]De préférence dans l'élément de renfort 45, le facteur de torsion appartient à l'intervalle ]5,5 ; 6,5] (c'est-à-dire excluant la valeur 5,5), préférentiellement de 5,6 à 6,1 et encore plus préférentiellement de 5,9 à 6,1. En l'espèce, le facteur de torsion 30 de l'élément de renfort 45 est égal à 6,0. [0116]Caractéristiques géométriques du composite [0117]En revenant à la figure 3a, le composite 36 présente une épaisseur E et l'élément de renfort 45 présente un diamètre d. Le diamètre d correspond au 3056149 20 diamètre du cercle théorique dans lequel est inscrit l'élément de renfort. Sur cette figure 3a, la représentation de chaque brin est volontairement schématique à des fins de simplification de la description. La figure 5 illustre l'élément de renfort 45 tel qu'il est observable en réalité. 5 [0118]Le diamètre de l'élément de renfort 45 est inférieur ou égal à 0,95 mm, de préférence inférieur ou égal à 0,80 mm, plus préférentiellement inférieur ou égal à 0,70 mm. L'élément de renfort 45 présente un diamètre d=0,67 mm. [0119]L'épaisseur E du composite 36 est inférieure ou égale à 1,45 mm, de préférence, inférieure ou égale à 1,30 mm, plus préférentiellement inférieure ou 10 égale à 1,20 mm. L'élément de renfort 45 présente une épaisseur E=1,10 mm. [0120]Ainsi, le rapport d/E est strictement inférieur à 0,65, de préférence inférieur ou égal à 0,62. L'élément de renfort 45 présente un rapport d/E=0,61. [0121]La densité de l'élément de renfort 45 dans le composite 36 va de 90 à 130 éléments de renfort par décimètre de chaque composite 36, de préférence de 100 à 15 125 éléments de renfort par décimètre du composite 36, plus préférentiellement de 105 à 120 éléments de renfort par décimètre du composite 36. Pour le composite 36, la densité d'éléments de renfort 45 est égale à 110 éléments de renfort par décimètre de composite 36. [0122]On a représenté sur la figure 3a, le pas P qui est la distance séparant deux 20 points analogues de deux éléments de renfort 45 adjacents. Le pas P est généralement appelé pas de pose des éléments de renfort dans le composite. Le pas P et la densité d'élément de renfort par décimètre de composite sont tels que la densité d'élément de renfort par décimètre de composite est égale à 100/P. [0123] La densité d'éléments de renfort et l'épaisseur décrites ci-dessus sont, comme 25 expliqué précédemment, la densité d'éléments de renfort 45 et l'épaisseur E du composite 36. Dans le pneumatique 10, la nappe de carcasse 34 étant obtenue à partir du composite 36 par conformation d'une ébauche de pneumatique, la densité d'éléments de renfort ainsi que l'épaisseur de la nappe de carcasse 34 sont différentes de celles du composite et varient selon que l'on se trouve plus ou moins 30 proche de l'axe de révolution du pneumatique. Ces variations sont notamment dépendantes du taux de conformation de l'ébauche du pneumatique mais également de sa géométrie. A partir notamment du taux de conformation de l'ébauche du pneumatique et de sa géométrie, l'homme du métier saura déterminer les caractéristiques du composite correspondant. 3056149 21 [0124]PROCEDE DE FABRICATION DE L'ELEMENT DE RENFORT [0125]Comme décrit précédemment, l'élément de renfort 45 est équilibré en torsions, c'est-à-dire que les deux brins multifilamentaires sont enroulés avec une torsion 5 sensiblement identique et que la torsion des monofilaments de chaque brin multifilamentaire est sensiblement nulle. Dans une première étape, chaque filé de monofilaments (en anglais « yarn ») est tout d'abord individuellement tordu sur lui-même selon une torsion initiale égale à 315 tours par mètre dans une direction donnée, ici le sens Z, pour former un brin ou surtors (en anglais « strand »). Puis, au 10 cours d'une seconde étape, les deux brins, sont ensuite retordus ensemble selon une torsion finale égale à 315 tours par mètre en direction S pour l'obtention de l'assemblage de l'élément de renfort (en anglais « cord »). [0126]Dans des étapes ultérieures, chaque assemblage est revêtu d'une composition adhésive, par exemple une composition adhésive de type RFL 15 (acronyme pour Résorcinol-Formaldéhyde-Latex) et subit des étapes de traitement thermiques afin de faire réticuler, au moins en partie, la composition adhésive. [0127]PROCEDE DE FABRICATION DU COMPOSITE SELON L'INVENTION [0128]On fabrique le composite 36 en noyant plusieurs éléments de renfort 45 dans 20 la composition d'élastomère, par exemple par calandrage. Durant une telle étape de calandrage, bien connue de l'homme du métier, on fait on fait défiler des éléments de renforts et on amène deux bandes réalisées dans une composition d'élastomère, appelées skims, de part et d'autre des éléments de renfort de façon à prendre en sandwich les éléments de renforts entre les deux skims. On noie ainsi les éléments 25 de renfort dans la composition d'élastomère. [0129]PROCEDE DE FABRICATION DU PNEUMATIQUE SELON L'INVENTION [0130]Le procédé de fabrication du pneumatique est celui utilisé classiquement par l'homme du métier. Au cours de ce procédé et comme déjà décrit précédemment, on 30 dispose successivement, lors d'une première série d'étapes d'assemblages, différentes nappes et composites, dont le composite selon l'invention destiné à former la nappe de carcasse 34 du pneumatique 10. Puis, on conforme l'ébauche ainsi obtenue. Ensuite, on dispose d'autres nappes et composites destinés à former 3056149 22 le sommet 12 du pneumatique 10. Enfin, on vulcanise l'ébauche ainsi obtenue pour obtenir le pneumatique 10. [0131]PNEUMATIQUE SELON UN DEUXIEME MODE DE REALISATION DE 5 L'INVENTION [0132]On a représenté en figure 6, un pneumatique selon un deuxième mode de réalisation de l'invention. Les éléments analogues à ceux du premier mode de réalisation sont désignés par des références identiques. [0133]A la différence du pneumatique 10 selon le premier mode de réalisation, le 10 pneumatique 10 selon le deuxième mode de réalisation présente un rapport d'aspect supérieur ou égal à 55, de préférence allant de 55 à 75. En l'espèce, le pneumatique présente la dimension 205/55 R16 et donc un rapport d'aspect égal à 55. [0134]PNEUMATIQUE SELON UN TROISIEME MODE DE REALISATION DE 15 L'INVENTION [0135]On a représenté en figure 7, un pneumatique selon un troisième mode de réalisation de l'invention. Les éléments analogues à ceux du premier mode de réalisation sont désignés par des références identiques. [0136]A la différence du pneumatique 10 selon le premier mode de réalisation, le zo pneumatique 10 selon le troisième mode de réalisation est un pneumatique adapté pour un roulage à plat. Ainsi, le pneumatique est agencé de façon à supporter une charge correspondant à une partie du poids du véhicule lors d'une situation de roulage à plat, c'est-à-dire avec une pression sensiblement égale à la pression atmosphérique. 25 [0137]Le pneumatique 10 selon le troisième mode de réalisation comprend deux flancs autoporteurs 22 prolongeant le sommet 12 radialement vers l'intérieur. A cet effet, le pneumatique 10 comporte deux inserts de flanc 50, axialement intérieurs à l'armature de carcasse 32 et axialement extérieurs à la couche interne d'étanchéité 43. Ainsi, les inserts de flanc 50 sont disposés axialement entre l'armature de 30 carcasse 32 et la couche interne d'étanchéité 43. [0138]Ces inserts 50 avec leur section radiale caractéristique en forme de croissant sont destinés à renforcer les flancs 22. Chaque insert 50 est réalisé dans une composition élastomérique spécifique. Le document WO 02/096677 donne plusieurs exemples de compositions élastomériques spécifiques pouvant être utilisées pour 3056149 23 former un tel insert. Chaque insert de flanc 50 est susceptible de contribuer à supporter une charge correspondant à une partie du poids du véhicule lors d'une situation de roulage à plat. [0139]A la différence du premier mode de réalisation du pneumatique, chaque flanc 5 22 présente une épaisseur moyenne F mesurée dans le plan tangentiel médian T supérieure ou égale à 10 mm. En l'espèce, l'épaisseur moyenne F est ici égale à 17 mm. [0140]MESURES ET TESTS COMPARATIFS 10 [0141]A titre d'exemple comparatif, on a représenté sur la figure 3b, un composite de l'état de la technique désigné par la référence générale NT d'un pneumatique de l'état de la technique. Le composite NT comprend des éléments de renfort ET comprenant chacun un assemblage constitué de deux brins multifilamentaires en polyester assemblés ensemble et enroulés en hélice l'un autour de l'autre à une 15 torsion de 270 tours par mètre. Chaque élément de renfort ET est équilibré en torsions. Chaque brin multifilamentaire de l'élément de renfort ET présente un titre égal à 334 tex. [0142]On a également utilisé un composite NT' témoin comprenant des éléments de renforts ET' témoins comprenant chacun un assemblage constitué d'un brin 20 multifilamentaire de polyamide aromatique ou copolyamide aromatique, et un brin multifilamentaire de polyester et assemblés ensemble et enroulés en hélice l'un autour de l'autre à une torsion de 290 tours par mètre. Chaque élément de renfort ET' est équilibré en torsions. Le brin multifilamentaire de polyamide aromatique ou copolyamide aromatique, ici de para-aramide identique à celui de l'élément de renfort 25 45, présente un titre égal à 167 tex. Le brin multifilamentaire de polyester, ici de PET identique à celui de l'élément de renfort 45, présente un titre égal à 144 tex. [0143]Comparaison des éléments de renfort [0144]On a résumé dans le tableau 1 les caractéristiques de l'élément de renfort 45 30 du pneumatique 10 selon l'invention, de l'élément de renfort ET' témoin et de l'élément de renfort ET de l'état de la technique. Les mesures de force à rupture sont effectuées en traction selon la norme ISO 6892 de 1984. 3056149 24 ET ET' 45 Nature des brins PET/PET p-Aramide/PET p-Aramide/PET Module initial à 20°C (cN/tex) 5,0 8,2 7,2 Module final à 20°C (cN/tex) 3,6 18,9 16,9 Rapport Module final sur 0,72 2,29 2,34 Module initial à 20°C Torsion (t/m) 270 290 315 Titre des brins (tex) 334/334 167/144 167/167 Facteur de torsion 7,3 5,3 6,0 Force à Rupture (daN) 40 36,8 39,6 Tableau 1 [0145]On note que l'élément de renfort 45 présente des modules initial et final significativement supérieurs à ceux de l'élément de renfort de l'état de la technique ET. 5 [0146]La force à rupture de l'élément de renfort 45 est suffisamment élevée afin de lutter efficacement contre les aléas routiers. On notera que la force à rupture de l'élément de renfort 45 est supérieure à celle de l'élément de renfort témoin ET' et quasiment identique à celle de l'élément de renfort ET. 10 [0147]Comparaison des composites [0148]On a comparé le composite 36 selon l'invention comprenant des éléments de renfort 45, le composite témoin NT' comprenant les éléments de renforts témoins ET' et un composite NT de l'état de la technique comprenant des éléments de renfort ET. Les caractéristiques géométriques de ces composites sont rassemblés dans le 15 tableau 2 ci-dessous. Composite N NT NT' 36 Elément de renfort ET 44 45 Densité (éléments de 80 116 110 renfort/dm) Diamètre d de l'élément 0,96 0,65 0,67 de renfort (mm) Epaisseur E du 1,47 1,16 1,10 composite (mm) Rapport d/E 0,65 0,56 0,61 3056149 25 Force à rupture du 320 427 436 composite (daN/cm) Tableau 2 [0149]On note que l'élément de renfort ET de l'état de la technique présente un diamètre d largement supérieur à celui des éléments de renfort 45 du composite 5 selon l'invention. Le composite 36 selon l'invention est beaucoup plus fin que le composite NT et que le composite NT'. Le rapport d/E du composite 36 est plus petit que le rapport d/E du composite de l'état de la technique si bien que le composite 36 est plus léger. [0150]On notera qu'en plus d'être plus léger, le composite 36 présente une force à 10 rupture largement plus élevée que le composite NT et que le composite NT'. [0151]Force à rupture des éléments de renfort [0152]On a représenté dans le tableau 3 la force à rupture d'éléments de renfort comprenant un brin multifilamentaire d'aramide (Twaron 1000 de la société Teijin) 15 présentant un titre égal à 167 tex et un brin multifilamentaire de PET (PET HMLS de la société Hyosung) présentant un titre égal à 144 tex, les deux brins étant enroulés en hélice l'un autour de l'autre et chaque élément de renfort étant équilibré en torsions. On a fait varier la torsion de façon à faire varier le facteur de torsion de 3,7 à 7,0. Les mesures de force à rupture sont effectuées en traction selon la norme ISO zo 6892 de 1984. Facteur de 3,7 4,0 4,2 4,6 5,0 5,3 5,5 5,6 5,9 6,3 6,6 7,0 torsion Force à Rupture 38,1 39,3 38,5 38,2 37,0 36,8 37,0 36,6 37,0 36,8 34,2 34,9 (daN) Tableau 3 [0153]On a représenté ensuite dans le tableau 4 la force à rupture d'éléments de renfort comprenant un brin multifilamentaire d'aramide (Twaron 1000 de la société 25 Teijin) présentant un titre égal à 167 tex et un brin multifilamentaire de PET (PET HMLS de la société Hailide) présentant un titre égal à 167 tex, les deux brins étant enroulés en hélice l'un autour de l'autre et chaque élément de renfort étant équilibré en torsions. On a fait varier la torsion de façon à faire varier le facteur de torsion de 3056149 26 4,6 à 7,0. Les mesures de force à rupture sont effectuées en traction selon la norme ISO 6892 de 1984. Facteur de 4,6 4,8 5,2 5,3 5,5 5,7 6,0 6,5 7,0 torsion Force à 42,0 41,1 40,1 40,7 40,0 39,8 39,6 39,7 37,1 Rupture (daN) Tableau 4 5 [0154]Les tableaux 3 et 4 montrent que, pour un titre donné, dans l'intervalle de facteur de torsion allant de 5,5 à 6,5, la force à rupture de chaque élément de renfort est sensiblement constante. Ainsi, comme décrit précédemment, dans l'intervalle sélectionné de facteur de torsion, le concepteur du pneumatique peut adapter d'autres caractéristiques de l'élément de renfort, notamment la torsion, à l'usage ou 10 aux usages auxquels est destiné le pneumatique, notamment afin de faire varier l'endurance comme expliqué ci-dessous. [0155]Endurance des éléments de renfort [0156]On a comparé l'endurance de l'élément de renfort 45 à celle d'autres éléments 15 de renfort aramide/PET I, Il, III et ET'. Les éléments de renforts II et 45 sont conformes à l'invention. Les éléments de renforts I, III et ET' ne sont pas conformes à l'invention. Afin d'évaluer l'endurance, on a noyé des éléments de renfort dans une composition d'élastomère afin de former une éprouvette sous la forme de bande d'épaisseur égale à 30 mm que l'on a fait cycler autour d'un barreau cylindrique. 20 Après 190 000 cycles, on a mesuré la force à rupture finale de chaque élément de renfort. On a alors calculé la déchéance correspondant à la perte, en %, de force à rupture après les 190 000 cycles. Plus la déchéance est élevée, moins l'endurance est élevée. Les résultats des tests ainsi que les caractéristiques des éléments de renfort testés sont rassemblés dans le tableau 5 ci-dessous. 25 Elément de renfort I Il III ET' 45 Titre des brins aramide/PET (tex) 167/167 167/167 167/144 167/144 167/167 Facteur de torsion 5,3 5,7 7,0 5,3 6,0 Force à rupture initiale (daN) 40,7 39,8 34,9 36,8 39,6 Force à rupture finale (daN) 18,2 23,2 27,5 18,7 28,0 Déchéance (%) 55,3 41,7 21,2 49,2 29,3 Tableau 5 3056149 27 [0157]Les résultats des éléments de renfort II et 45 montrent que, pour des titres de brins donnés, sur l'intervalle de facteur de torsion allant de 5,5 à 6,5, on peut faire varier l'endurance en fonction de l'usage souhaité du pneumatique, par exemple en faisant varier la torsion. Ainsi, le concepteur de pneumatique peut faire varier 5 l'endurance en fonction d'un usage spécifique auquel est destiné le pneumatique, par exemple à un usage sportif en augmentant la torsion, ou bien choisir une endurance compatible avec la plupart des usages des pneumatiques actuels, en choisissant une torsion plus faible. [0158]Ces résultats montrent que l'élément de renfort 45 présente à la fois une force 10 à rupture initiale relativement élevée et une endurance relativement proche de celle de l'élément de renfort III présentant un facteur de torsion bien plus élevé. De plus, dans l'intervalle de facteur de torsion allant de 5,5 à 6,5, la force à rupture initiale est bien supérieure à celle de l'élément de renfort III présentant un facteur de torsion supérieur à l'intervalle. 15 [0159]Comparaison des pneumatiques [0160]On a comparé le pneumatique 10 selon l'invention à un pneumatique PT de l'état de la technique comprenant une nappe de carcasse obtenue à partir du composite NT. 20 [0161]On a comparé les masses des pneumatiques 10 et PT en pesant les pneumatiques testés. Les résultats de ce test sont rassemblés dans le tableau 6 ci-dessous. Pneumatique PT 10 Masse 10,27 kg 10,06 kg Tableau 6 25 [0162]Ainsi, on note que le pneumatique 10 présente une masse réduite par rapport au pneumatique de l'état de la technique PT. [0163] L'invention ne se limite pas aux modes de réalisation précédemment décrits. 30 [0164]Dans des modes de réalisation non décrits ci-dessus, le pneumatique peut présenter un rapport d'aspect allant de 60 à 70. 3056149 28 [0165]On pourra également combiner les caractéristiques des différents modes de réalisation et variantes décrits ou envisagés ci-dessus sous réserve que celles-ci soient compatibles entre elles. REVENDICATIONS1. Elément de renfort (45), caractérisé en ce qu'il comprend un assemblage (49) constitué : - d'un brin multifilamentaire de polyamide aromatique ou copolyamide aromatique (46), et - d'un brin multifilamentaire de polyester (48), les deux brins (46, 48) étant enroulés en hélice l'un autour de l'autre et l'élément de renfort (45) étant équilibré en torsions, le facteur de torsion de l'élément de renfort (45) allant de 5,5 à 6,5. 2. Elément de renfort (45) selon la revendication précédente, dans lequel le facteur de torsion de l'élément de renfort (45) va de 5,5 à 6,5, la valeur 5,5 étant exclue, de préférence de 5,6 à 6,1, plus préférentiellement de 5,9 à 6,1. 3. Elément de renfort (45) selon l'une quelconque des revendications précédentes, dans lequel la torsion de l'élément de renfort (45) va de 275 à 365 tours par mètre, de préférence de 275 à 350 tours par mètre, plus préférentiellement de 300 à 330 tours par mètre. 4. Elément de renfort (45) selon l'une quelconque des revendications précédentes, dans lequel le titre du brin multifilamentaire de polyamide aromatique ou copolyamide aromatique (46) va de 140 à 210 tex, de préférence de 150 à 190 tex, plus préférentiellement de 160 à 180 tex. 5. Elément de renfort (45) selon l'une quelconque des revendications précédentes, dans lequel le titre du brin multifilamentaire de polyester (48) va de 100 à 210 tex, de préférence de 120 à 190 tex, plus préférentiellement de 130 à 180 tex, encore plus préférentiellement de 160 à 180 tex. 6. Elément de renfort (45) selon l'une quelconque des revendications précédentes, dans lequel le module initial en extension de l'élément de renfort (45) va de 5,0 à 10,5 cN/tex, de préférence de 5,7 à 8,5 cN/tex, plus préférentiellement de 6,2 à 7,8 cN/tex, encore plus préférentiellement de 6,8 à 7,5 cN/tex. 7. Elément de renfort (45) selon l'une quelconque des revendications précédentes, dans lequel le module final en extension de l'élément de renfort (45) va de 14,0 à 21,5 cN/tex, de préférence de 15,0 à 19,0 cN/tex, plus 3056149 30 préférentiellement de 15,8 à 18,5 cN/tex, encore plus préférentiellement 16,6 à 17,9 cN/tex. 8. Elément de renfort (45) selon l'une quelconque des revendications précédentes, dans lequel le rapport du module final sur le module initial va de 5 2,10 à 2,75, de préférence de 2,15 à 2,45, plus préférentiellement de 2,20 à 2,40, encore plus préférentiellement de 2,25 à 2,40. 9. Composite d'élastomère (36), caractérisé en ce qu'il comprend au moins un élément de renfort (45) selon l'une quelconque des revendications précédentes noyé dans une composition d'élastomère. 10 10. Composite d'élastomère (36) selon la revendication précédente, dans lequel la densité d'éléments de renfort (45) dans le composite (36) va 80 à 145 éléments de renfort par décimètre de composite, de préférence de 90 à 130 éléments de renfort par décimètre de composite, plus préférentiellement de 100 à 125 éléments de renfort par décimètre de composite, encore plus 15 préférentiellement de 105 à 120 éléments de renfort par décimètre de composite. 11. Composite d'élastomère (36) selon la revendication 9 ou 10, dans lequel le rapport du diamètre de l'élément de renfort (45) sur l'épaisseur du composite est strictement inférieur à 0,65, de préférence inférieur ou égal à 0,62. 20 12. Composite d'élastomère (36) selon la revendication 11, dans lequel le diamètre de l'élément de renfort (45) est inférieur ou égal à 0,95 mm, de préférence inférieur ou égal à 0,80 mm, plus préférentiellement inférieur ou égal à 0,70 mm. 13. Composite d'élastomère (36) selon la revendication 11 ou 12, dans lequel 25 l'épaisseur du composite (36) est inférieure ou égale à 1,45 mm, de préférence, inférieure ou égale à 1,30 mm, plus préférentiellement inférieure ou égale à 1,20 mm. 14. Pneumatique (10) comprenant une armature de carcasse (32) comprenant au moins une nappe de carcasse (34) caractérisé en ce que la nappe de 30 carcasse (34) est obtenue à partir d'un composite d'élastomère (36) selon l'une quelconque des revendications 9 à 13. 15. Pneumatique (10) selon la revendication précédente, dans lequel l'armature de carcasse (32) comprend une seule nappe de carcasse (34). 3056149 31 16. Pneumatique (10) selon l'une des revendications 14 ou 15, dans lequel la nappe de carcasse (34) est obtenue à partir du composite d'élastomère (36) par conformation d'une ébauche de pneumatique. 17. Pneumatique (10) selon l'une quelconque des revendications 14 à 16 5 présentant un rapport d'aspect allant de 30 à 55 et de préférence de 30 à 50. 18. Pneumatique (10) selon l'une quelconque des revendications 14 à 16 présentant un rapport d'aspect supérieur ou égal à 55, de préférence allant de 55 à 75, plus préférentiellement de 60 à 70. 19. Pneumatique (10) selon l'une quelconque des revendications 14 à 18, 10 comprenant deux flancs (22), chaque flanc (22) présente une épaisseur moyenne F mesurée dans un plan tangentiel médian (T) du pneumatique (10), inférieure à 10 mm. 20. Pneumatique (10) selon l'une quelconque des revendications 14 à 18, adapté pour un roulage à plat. 15 21. Pneumatique(10) selon la revendication précédente, comprenant un insert de flanc disposé axialement à l'intérieur de l'armature de carcasse. 22. Pneumatique (10) selon la revendication 20 ou 21, comprenant deux flancs (22), chaque flanc (22) présente une épaisseur moyenne F mesurée dans un plan tangentiel médian (T) du pneumatique (10), supérieure ou égale à 10 20 mm.